БИОЦИДНЫЙ ПОРТЛАНДЦЕМЕНТ
BIOCIDAL PORTLAND CEMENT

Изобретение относится к составам цементов и может быть использовано для получения новых видов цементов, используемых в строительстве, а также строительных растворах и бетонах на их основе.
Известны составы портландцемента, включающие портландцементный клинкер, двуводный гипс и минеральные добавки (ГОСТ 10178-85).
Однако такие составы имеют недостаточно высокие прочностные показатели и низкое биологическое сопротивление в среде мицелиальных грибов, что приводит к сокращению физико-механических характеристик у изделий и конструкций на данном вяжущем.
Наиболее близким по технической сущности к заявляемому изобретению является портландцемент, содержащий портландцементный клинкер, хвосты серно-кислотной переработки боросодержащего минерального сырья и подщелачивающую добавку в виде сухого сыпучего материала (RU 2371405, МПК С04В 7/52, С04В 22/00, C04B 103/60; опубл. 27.10.2009).
К недостаткам известного состава портландцемента следует отнести недостаточно высокие прочностные показатели и низкую биологическую стойкость.
Технический результат заключается в повышении прочностных характеристик и придании биоцидных свойств биоцидному портландцементу.
Сущность изобретения заключается в том, что биоцидный портландцемент включает портландцементный клинкер, двуводный гипс и минеральную добавку, в качестве которой содержит сернокислый натрий, известь гидравлическую и кварцевый песок с размером зерен 160-320 мкм, при следующем соотношении компонентов, мас.%:
Портландцементный клинкер
86,72-91,10
Двуводный гипс
4,55-6,07
Сернокислый натрий
3,42-4,55
Известь гидравлическая
0,02-0,06
Кварцевый песок
Остальное
2
2
2
3
2
3
2
3
Для изготовления биоцидного портландцемента использовались следующие компоненты: портландцементный клинкер ОАО «Мордовцемент» (3СаО·SiO 59-63%; 2СаО·SiO 18-18%; 3СаО-АlО 6-7,5%; 4СаО·АlO·FеО 11-12%), двуводный гипс второго сорта Порецкого месторождения (ГОСТ 4013-82), сернокислый натрий (ГОСТ 6318-77), известь гидравлическая (ГОСТ 9179-77) и кварцевый песок Воеводского месторождения с размером зерен от 160 мкм до 320 мкм (ГОСТ 8736-97).
2
Способ изготовления биоцидного портландцемента заключается в следующем. Производят весовую дозировку - компонентов. Затем в помольном агрегате производят совместный размол портландцементного клинкера, двуводного гипса и минеральных добавок: сернокислый натрий, известь гидравлическая и кварцевый песок с размером зерен от 160 мкм до 320 мкм до удельной поверхности 300-400 м/кг.
Испытания биоцидного портландцемента проводят по ГОСТ 310-76 и ГОСТ 9.049-91 методом 3 на образцах нижеследующих составов (табл.1). В качестве тест-организмов используют следующие виды плесневых грибов: Aspergillius niger, A.flafus, A.terreus, Penicillium cuclopium, P.funiculosum, P.chrysogenum, Paecilomyces varioti, Chaetomium globosum, Trichoderma viride.
Полученные результаты приведены в табл.2.
По сравнению с известным решением предлагаемое позволяет повысить прочностные характеристики биоцидного портландцемента и, кроме того, обладает высокими биоцидными свойствами.